(57)【要約】【課題】シリンダ内周面の仕上げ切削加工を行うだけで、シリンダ内周面の表面粗さ形状を、液密用シール部材の摺動磨耗を抑える形状に管理すること。【解決手段】ベルト式無段変速機CVTに備える油圧アクチュエータ装置としての駆動プーリ１２，２２の製造方法において、プライマリ圧室１４及びセカンダリ圧室２４を油密状態にするシールリング１５，２５が摺動するシリンダ内周面１２ｄ，２２ｄを加工する生切削加工工程と、シリンダ１２ｂ，２２ｂの表面を硬化する熱処理工程と、シリンダ内周面１２ｄ，２２ｄを、チップホルダ４７に保持された切削チップ４６を用いて加工する仕上げ切削加工工程と、を有する。仕上げ切削加工工程は、クルトシスＲｋｕとスキューネスＲｓｋの測定値のうち、少なくとも一方が予め設定された管理値を超えた場合、切削チップ４６を保持するチップホルダ４７を交換する。【選択図】図５
2014121737.tif 000002
【特許請求の範囲】
【請求項１】
シリンダ内周面に摺接するピストンの外周に液密用シール部材が装着されたピストン/シリンダ機構で構成され、油圧が供給されることによって駆動される油圧アクチュエータ装置の製造方法において、
前記シリンダ内周面を、次の熱処理工程による熱歪みを考慮した加工寸法とする生切削加工を行う生切削加工工程と、
前記生切削加工した前記シリンダの表面を硬化するように熱処理する熱処理工程と、
前記熱処理工程を経過した後の前記シリンダ内周面を、チップホルダに保持された切削チップを用いた切削により設計寸法とする仕上げ切削加工を行う仕上げ切削加工工程と、を有し、
前記仕上げ切削加工工程は、前記シリンダ内周面の表面粗さ形状の管理パラメータとして、高さ方向の特徴平均パラメータである粗さ曲線のクルトシス（Ｒｋｕ）と粗さ曲線のスキューネス（Ｒｓｋ）を用い、前記クルトシス（Ｒｋｕ）と前記スキューネス（Ｒｓｋ）の測定値のうち、少なくとも一方が予め設定された管理値を超えた場合、前記切削チップを保持する前記チップホルダを交換することを特徴とする油圧アクチュエータ装置の製造方法。
【請求項２】
前記仕上げ切削加工工程は、前記切削チップを交換した後、交換した切削チップの磨耗が進む前に、粗さ曲線のクルトシス（Ｒｋｕ）と粗さ曲線のスキューネス（Ｒｓｋ）を測定し、その測定値のうち、少なくとも一方が予め設定された管理値を超えた場合、前記切削チップを保持する前記チップホルダを交換することを特徴とする請求項１に記載の油圧アクチュエータ装置の製造方法。
【請求項３】
前記仕上げ切削加工工程は、前記シリンダ内周面の表面粗さ形状の管理パラメータとして、高さ方向の振幅平均パラメータである算術平均粗さ（Ｒａ）を用い、前記算術平均粗さ（Ｒａ）の測定値が予め設定された管理値以下のとき、粗さ曲線のクルトシス（Ｒｋｕ）と粗さ曲線のスキューネス（Ｒｓｋ）の測定値のうち、少なくとも一方が予め設定された管理値を超えた場合、前記切削チップを保持する前記チップホルダを交換することを特徴とする請求項１または２に記載の油圧アクチュエータ装置の製造方法。
【請求項４】
前記仕上げ切削加工工程は、前記チップホルダを交換する場合、同時に前記切削チップも交換することを特徴とする請求項１から３までの何れか１項に記載の油圧アクチュエータ装置の製造方法。
【請求項５】
前記シリンダがベルト式無段変速機の駆動プーリの背面側に形成されるシリンダであり、前記ピストンが前記駆動プーリの軸部に固定され、前記シリンダと協働して油圧室を形成するピストンであることを特徴とする請求項１から４までの何れか１項に記載の油圧アクチュエータ装置の製造方法。
【発明の詳細な説明】
【技術分野】
【０００１】
本発明は、ピストン/シリンダ機構のシリンダ内周面を仕上げ切削加工する油圧アクチュエータ装置の製造方法に関する。
【背景技術】
【０００２】
従来、油保持性の向上を図ることができ、耐磨耗性が向上したベルト式ＣＶＴプーリを再現性よく製造することを目的とするベルト式無段変速機用プーリの製造方法が知られている（例えば、特許文献１参照）。
【０００３】
上記プーリ製造方法は、接触面の形状を形成する研削工程と、形成された接触面の表面粗さを粗くすることにより、接触面に溝部を形成する溝部形成工程と、溝部が形成された接触面の表面をラップフィルムにて研磨して潤滑油を保持させるための油溝を残す接触面研磨工程と、を有する。そして、接触面の表面粗さは、最大高さ粗さＲｚが４μｍ以下、粗さ曲線要素の平均長さＲＳｍが３０〜６０μｍ、粗さ曲線のスキューネスＲｓｋが−２．７〜−０．６（無単位）、突出山部高さＲｐｋが０．０９μｍ以下、突出谷部深さＲｖｋが０．４〜１．３μｍとしている。
【先行技術文献】
【特許文献】
【０００４】
【特許文献１】特開２０１１−１３７４９２号公報
【発明の概要】
【発明が解決しようとする課題】
【０００５】
上記ベルト式無段変速機用プーリの製造方法にあっては、油保持性の向上を図ることを目的とし、溝部を有するシーブ面の表面粗さ形状を、５つの表面粗さパラメータを用いて管理している。
【０００６】
しかしながら、無段変速機用プーリのうち、駆動プーリ（スライドプーリ）のシリンダ内周面については、表面粗さ形状の管理や加工に関し、何ら記載されていない。そして、シーブ面は、油保持性と耐磨耗性の両立を意図し、表面粗さ形状（溝と接触面）を管理する必要があるのに対し、シリンダ内周面は、接触摺動する液密用シール部材の摺動磨耗を抑え、油密性の長期確保を意図し、表面粗さ形状を管理する必要がある。さらに、シーブ面の仕上げ加工は、ラッピングフィルムを用いたラッピング加工（研磨加工）であるのに対し、シリンダ内周面の仕上げ加工は、切削チップを用いた切削加工である。すなわち、シーブ面とシリンダ内周面は、管理意図と加工方法が全く異なるものである以上、シーブ面表面粗さ形状の管理手法を、シリンダ内周面粗さ形状の管理手法として適用することはできない。
【０００７】
本発明は、上記問題に着目してなされたもので、シリンダ内周面の仕上げ切削加工を行うだけで、シリンダ内周面の表面粗さ形状を、液密用シール部材の摺動磨耗を抑える形状に管理する油圧アクチュエータ装置の製造方法を提供することを目的とする。
【課題を解決するための手段】
【０００８】
上記目的を達成するため、本発明は、シリンダのシリンダ内周面に摺接するピストンの外周に液密用シール部材が装着されたピストン/シリンダ機構で構成され、油圧が供給されることによって駆動される油圧アクチュエータ装置の製造方法において、生切削加工工程と、熱処理工程と、仕上げ切削加工工程と、を有する。
前記生切削加工工程は、前記シリンダ内周面を、次の熱処理工程による熱歪みを考慮した加工寸法とする生切削加工を行う。
前記熱処理工程は、前記生切削加工した前記シリンダの表面を硬化するように熱処理する。
前記仕上げ切削加工工程は、前記熱処理工程を経過した後の前記シリンダ内周面を、チップホルダに保持された切削チップを用いた切削により設計寸法とする仕上げ切削加工を行う。
そして、前記仕上げ切削加工工程は、前記シリンダ内周面の表面粗さ形状の管理パラメータとして、高さ方向の特徴平均パラメータである粗さ曲線のクルトシス（Ｒｋｕ）と粗さ曲線のスキューネス（Ｒｓｋ）を用い、前記クルトシス（Ｒｋｕ）と前記スキューネス（Ｒｓｋ）の測定値のうち、少なくとも一方が予め設定された管理値を超えた場合、前記切削チップを保持する前記チップホルダを交換する。
【発明の効果】
【０００９】
本発明者は、シリンダのストローク耐久終了品について、液密用シール部材に磨耗が発生しているか否かに分けてシリンダ内周面の表面粗さ形状を測定する比較実験を行った。この実験により、クルトシス（Ｒｋｕ）とスキューネス（Ｒｓｋ）の測定値のうち、少なくとも一方が所定値を超えると、液密用シール部材の摺動磨耗が進むことを見出した。さらに、長期使用や高負荷使用等によりチップホルダの磨耗が進行すると、切削チップの保持性が損なわれてしまい、クルトシス（Ｒｋｕ）とスキューネス（Ｒｓｋ）の測定値を上昇させる原因になっていることを見出した。
そこで、本発明では、仕上げ切削加工工程において、クルトシス（Ｒｋｕ）とスキューネス（Ｒｓｋ）の測定値のうち、少なくとも一方が予め設定された管理値を超えた場合、切削チップを保持するチップホルダを交換するようにした。
このように、シリンダ内周面の表面粗さ形状の管理パラメータとして、クルトシス（Ｒｋｕ）とスキューネス（Ｒｓｋ）を用い、これをチップホルダの交換指標として仕上げ切削加工工程に反映させた。このため、シリンダ内周面の仕上げ切削加工を行うだけで、シリンダ内周面の表面粗さ形状を、液密用シール部材の摺動磨耗を抑える形状に管理することができる。
【図面の簡単な説明】
【００１０】
【図１】実施例１の製造方法により製造された駆動プーリ（油圧アクチュエータ装置の一例）を備えるベルト式無段変速機を示す要部構成図である。
【図２】実施例１の駆動プーリの製造方法のうち生切削加工工程における駆動プーリワークの生切削加工部分を示す加工部分説明図である。
【図３】実施例１の駆動プーリの製造方法のうち仕上げ切削加工工程における駆動プーリワークの仕上げ切削加工部分を示す加工部分説明図である。
【図４】実施例１の駆動プーリの製造方法のうち仕上げ切削加工工程にて用いられる駆動プーリワークの仕上げ切削加工装置の概略を示す平面図である。
【図５】実施例１の駆動プーリの製造方法のうち仕上げ切削加工工程におけるシリンダ内周面加工処理後のチップ及びチップホルダの交換要否判定の流れを示すフローチャートである。
【図６】シリンダ内周面の表面粗さ形状の管理パラメータとして用いられる算術平均粗さＲａの定義を説明する表面性状図である。
【図７】シリンダ内周面の表面粗さ形状の管理パラメータとして用いられる粗さ曲線のクルトシスＲｋｕの定義を説明する表面性状図である。
【図８】シリンダ内周面の表面粗さ形状の管理パラメータとして用いられる粗さ曲線のスキューネスＲｓｋの定義を説明する表面性状図である。
【図９】駆動プーリのストローク耐久終了品のシリンダ内周面の表面粗さ測定値の実験結果を合格品と不合格品で分けて示した粗さ測定値対比図である。
【発明を実施するための形態】
【００１１】
以下、本発明の油圧アクチュエータ装置の製造方法を実現する最良の形態を、図面に示す実施例１に基づいて説明する。
【実施例１】
【００１２】
実施例１のベルト式無段変速機に備える駆動プーリ（油圧アクチュエータ装置の一例）の製造方法を、「ベルト式無段変速機の要部構成」、「駆動プーリの製造方法」、「仕上げ切削加工装置の概略構成」、「チップ及びチップホルダの交換要否の判定処理」、「背景技術」、「シリンダ内周面仕上げ加工処理後の交換要否判定作用」、「シリンダ内周面の粗さ形状管理作用」に分けて説明する。
【００１３】
［ベルト式無段変速機の要部構成］
図１は、実施例１の製造方法により製造された駆動プーリを備えるベルト式無段変速機を示す。以下、図１に基づき、ベルト式無段変速機の要部構成を説明する。
【００１４】
実施例１のベルト式無段変速機CVTは、図１に示すように、プライマリプーリ１と、セカンダリプーリ２と、ベルト３と、を備えている。
【００１５】
前記プライマリプーリ１は、シーブ面１１ａを有する固定プーリ１１と、シーブ面１２ａを有する駆動プーリ１２と、の組み合わせにより構成される。
【００１６】
前記固定プーリ１１は、シーブ面１１ａ側を正面側としたとき、背面側に入力シャフト部１１ｂを一体に有し、正面側にプーリ支持シャフト部１１ｃを一体に有する。入力シャフト部１１ｂとプーリ支持シャフト部１１ｃは、トランスミッションケース４に対しそれぞれベアリング５，６を介して回転可能に支持されていて、軸心位置にプライマリ圧油路１３が形成されている。
【００１７】
前記駆動プーリ１２は、シーブ面１２ａ側を正面側としたとき、背面側に大径円筒状のシリンダ１２ｂと、小径円筒状のボス部材１２ｃと、が一体に形成されている。シリンダ１２ｂには、プライマリ圧室１４（油圧室）を液密状態にする環状のシールリング１５（液密用シール部材）が摺動するシリンダ内周面１２ｄを有する。シールリング１５は、プーリ支持シャフト部１１ｃに固定され、対向間隔が最大のときにボス部材１２ｃのボス端面１２ｅに接触する固定ピストンプレート１６（ピストン）の外周位置の凹溝に装着されている。ボス部材１２ｃとプーリ支持シャフト部１１ｃの間には、駆動プーリ１２を軸方向に移動可能で回転方向に固定するボールスプライン機構１７が介装されている。シールリング１５は、フッ素樹脂を素材として形成されている。
【００１８】
前記セカンダリプーリ２は、シーブ面２１ａを有する固定プーリ２１と、シーブ面２２ａを有する駆動プーリ２２と、の組み合わせにより構成される。
【００１９】
前記固定プーリ２１は、シーブ面２１ａ側を正面側としたとき、背面側にケース支持シャフト部２１ｂを一体に有し、正面側にプーリ支持シャフト部２１ｃを一体に有する。ケース支持シャフト部２１ｂとプーリ支持シャフト部２１ｃは、トランスミッションケース４に対しそれぞれベアリング７，８を介して回転可能に支持されていて、軸心位置にセカンダリ圧油路２３が形成されている。
【００２０】
前記駆動プーリ２２は、シーブ面２２ａ側を正面側としたとき、背面側に大径円筒状のシリンダ２２ｂと、小径円筒状のボス部材２２ｃと、が一体に形成されている。シリンダ２２ｂには、セカンダリ圧室２４（油圧室）を液密状態にする環状のシールリング２５（液密用シール部材）が摺動するシリンダ内周面２２ｄを有する。シールリング２５は、プーリ支持シャフト部２１ｃに固定され、対向間隔が最大のときにボス部材２２ｃのボス端面１２ｅに接触する固定ピストンプレート２６（ピストン）の外周位置の凹溝に装着されている。ボス部材２２ｃとプーリ支持シャフト部２１ｃの間には、駆動プーリ１２を軸方向に移動可能で回転方向に固定するボールスプライン機構２７が介装されている。シールリング２５は、フッ素樹脂を素材として形成されている。
【００２１】
前記ベルト３は、プライマリプーリ１のシーブ面１１ａ，１２ａとセカンダリプーリ２のシーブ面２１ａ，２２ａに架け渡たされ、シーブ面１１ａ，１２ａとシーブ面２１ａ，２２ａの対向間隔を変化させることで無段階に変速する。ベルト３は、プーリ接触傾斜面を持ちシーブベルト移動方向に多数重ねたエレメントと、円環状薄板を層状に重ねた２組のリングにより構成される。シーブ面１１ａ，１２ａの対向間隔は、プライマリ圧室１４への油圧（油量）により駆動プーリ１２を軸方向に移動させることで変化する。シーブ面２１ａ，２２ａの対向間隔は、セカンダリ圧室２４への油圧（油量）により駆動プーリ２２を軸方向に移動させることで変化する。
【００２２】
［駆動プーリの製造方法］
図２は、駆動プーリの製造方法のうち生切削加工工程における駆動プーリワークの生切削加工部分を示し、図３は、仕上げ切削加工工程における駆動プーリワークの仕上げ切削加工部分を示す。以下、図２及び図３に基づき、駆動プーリ１２，２２の製造方法について説明する。
【００２３】
駆動プーリワークから製造する前記駆動プーリ１２，２２の製造方法は、駆動プーリ１２，２２のシリンダ内周面に着目した場合、鍛造工程→生切削加工工程→熱処理工程→仕上げ切削加工工程を経過することでなされる。
【００２４】
前記生切削加工工程は、旋盤を用いた生切削により鍛造品から駆動プーリの概略形状品を加工する工程である。この生切削加工工程では、図２に示すように、駆動プーリワークＷ１の背面側に形成された円筒状のシリンダのうち、油圧室を油密状態にする液密用シール部材が摺動するシリンダ内周面を、次の熱処理工程による熱歪みを考慮した加工寸法Ｄ１（切削余裕代を持たせた寸法）とする生切削加工を行う。なお、生切削加工工程においては、シリンダ内周面以外に、図２の太線に示す部分を含めて切削加工部分とする。
【００２５】
前記熱処理工程は、生切削加工した駆動プーリワークＷ１に対して表面硬化熱処理を施し、熱処理後の駆動プーリワークＷ２にする工程である。ここで、表面硬化熱処理としては、例えば、浸炭焼き入れ焼き戻しを行い、シーブ面やシリンダ内周面を含めて駆動プーリワークＷ１の表面を硬化する。
【００２６】
前記仕上げ切削加工工程は、熱処理後の駆動プーリワークＷ２を、図４に示す装置を用いた仕上げ切削により設計寸法による駆動プーリ形状に仕上げる工程である。この仕上げ切削加工工程では、図３に示すように、熱処理後の駆動プーリワークＷ２のシリンダ内周面を、仕上げ切削加工装置のチップホルダ４７に保持された切削チップ４６を用いた切削により設計寸法Ｄ２（＞Ｄ１）とする仕上げ切削加工を行う（図４参照）。仕上げ切削加工工程においては、図３の太線に示すように、シリンダ内周面の仕上げ切削加工以外にボス端面の仕上げ切削加工も併せて行う。そして、仕上げ切削加工後は、複合研削や洗浄を経過して完成部品としての駆動プーリ１２，２２を製造する。
【００２７】
［仕上げ切削加工装置の概略構成］
図４は、駆動プーリの製造方法のうち仕上げ切削加工工程にて用いられる駆動プーリワークＷ２の仕上げ切削加工装置の概略を示す。以下、図４に基づき、仕上げ切削加工装置の概略構成を説明する。
【００２８】
前記仕上げ切削加工装置は、精密加工旋盤の構成であり、図４に示すように、主軸４０と、ワークチャック４１と、可動バイト台４２と、ヘッド取り付けベース４３と、バイトヘッド４４と、チップバイト４５と、を備えている。
【００２９】
前記主軸４０は、一体に取り付けられたワークチャック４１と共にモータにより回転する。ワークチャック４１には、主軸４０の軸心にワーク中心軸を合わせた状態で、駆動プーリワークＷ２が固定される。
【００３０】
前記可動バイト台４２は、図外のサーボモータとボールスクリューをそれぞれ用いることで、矢印Ｘ方向（シリンダ内周面の切削深さ方向）と矢印Ｚ方向（シリンダ内周面の切削進行方向）に移動可能に設けられる。この可動バイト台４２には、複数のバイトヘッドを取り付けることが可能なヘッド取り付けベース４３と、ヘッド取り付けベース４３に固定されたバイトヘッド４４と、が設けられる。つまり、ヘッド取り付けベース４３とバイトヘッド４４は、可動バイト台４２と共に矢印Ｘ方向と矢印Ｚ方向に移動する。
【００３１】
前記チップバイト４５は、バイトヘッド４４に差し込み固定されたもので、切削チップ４６と、チップホルダ４７と、押さえ金４８と、締め付けボルト４９と、を有する。
【００３２】
この切削チップ４６は、チップホルダ４７の先端部上面に形成されたチップ段差部４７ａに対して回動を拘束する状態で嵌合され、上方から押さえ金４８にて押さえ、さらに、締め付けボルト４９にて押さえ金４８を締め付けることで固定される。つまり、段差嵌合と押さえ固定により、切削抵抗に打ち勝つ切削チップ４６の固定強度が得られるようにしている。
【００３３】
［チップ及びチップホルダの交換要否の判定処理］
図５は、駆動プーリの製造方法のうち仕上げ切削加工工程におけるシリンダ内周面の加工処理後のチップ及びチップホルダの交換要否の判定処理の流れを示す。以下、図５に基づき、チップ及びチップホルダの交換要否の判定処理の各ステップを説明する。
【００３４】
ここで、シリンダ内周面の加工処理後の切削チップ４６及びチップホルダ４７の交換要否の判定情報として、“算術平均粗さＲａ”と“粗さ曲線のクルトシスＲｋｕ”と“粗さ曲線のスキューネスＲｓｋ”を用いている。これらの値は、シリンダ内周面の表面粗さ形状の管理パラメータであり、その定義を先に説明する。
【００３５】
前記算術平均粗さＲａは、図６に示すように、高さ方向の振幅平均パラメータの一つであり、基準長さlrにおけるＺ(x)の絶対値の平均をあらわす
Ｒａ＝(1/lr)∫|Ｚ(x)|dx
の式にて定義される。
【００３６】
前記粗さ曲線のクルトシスＲｋｕ（尖りｋｕ）は、図７に示すように、高さ方向の特徴平均パラメータの一つであり、基準長さlrにおけるＺ(x)の四乗平均を二乗平均平方根の四乗で割った
Ｒｋｕ＝１／Ｒｑ4〔(1/lr)∫|Ｚ4(x)|dx〕
の式にて定義される。そして、図７に示すように、粗さ曲線の凸部の先端が尖っているとＲｋｕ＞３となる。
【００３７】
前記粗さ曲線のスキューネスＲｓｋ（歪みｓｋ）は、図８に示すように、高さ方向の特徴平均パラメータの一つであり、基準長さlrにおけるＺ(x)の三乗平均を二乗平均平方根の三乗で割った
Ｒｓｋ＝１／Ｒｑ3〔(1/lr)∫|Ｚ3(x)|dx〕
の式にて定義される。そして、図８に示すように、粗さ曲線の凸部の先端が尖っているとＲｓｋ＞０となる。
【００３８】
ステップＳ１では、ワーク加工の終了後、切削チップ４６の交換後１ヶ目であるか否かを判断する。YES（チップ交換後１ヶ目）の場合はステップＳ２へ進み、NO（チップ交換後１ヶ目以外）の場合はステップＳ９へ進む。
【００３９】
ステップＳ２では、ステップＳ１でのチップ交換後１ヶ目であるとの判断、あるいは、ステップＳ９でのチップ交換後１５０ヶ目であるとの判断に続き、シリンダ内周面の粗度を測定し、ステップＳ３へ進む。
【００４０】
ステップＳ３では、ステップＳ２でのシリンダ内周面粗度測定に続き、算術平均粗さＲａが管理値以下であるか否かを判断する。YES（Ｒａ≦管理値）の場合はステップＳ４へ進み、NO（Ｒａ＞管理値）の場合はステップＳ８へ進む。
【００４１】
ステップＳ４では、ステップＳ３でのＲａ≦管理値であるとの判断に続き、粗さ曲線のクルトシスＲｋｕが管理値以下であるか否かを判断する。YES（Ｒｋｕ≦管理値）の場合はステップＳ５へ進み、NO（Ｒｋｕ＞管理値）の場合はステップＳ７へ進む。
【００４２】
ステップＳ５では、ステップＳ４でのＲｋｕ≦管理値であるとの判断に続き、粗さ曲線のスキューネスＲｓｋが管理値以下であるか否かを判断する。YES（Ｒｓｋ≦管理値）の場合はステップＳ６へ進み、NO（Ｒｓｋ＞管理値）の場合はステップＳ７へ進む。
【００４３】
ステップＳ６では、ステップＳ５でのＲｓｋ≦管理値であるとの判断に続き、切削チップ４６及びチップホルダ４７の交換不要であると判定し、判定終了へ進む。
【００４４】
ステップＳ７では、ステップＳ４またはステップＳ５でのNOとの判断に続き、切削チップ４６及びチップホルダ４７の一式交換が必要であると判定し、判定終了へ進む。
【００４５】
ステップＳ８では、ステップＳ３でのＲａ＞管理値であるとの判断、あるいは、ステップＳ１２でのＲａ＞管理値であるとの判断に続き、切削チップ４６の交換が必要であると判定し、判定終了へ進む。
【００４６】
ステップＳ９では、ステップＳ１でのチップ交換後１ヶ目以外であるとの判断に続き、チップ交換後１５０ヶ目であるか否かを判断する。YES（チップ交換後１５０ヶ目）の場合はステップＳ２へ進み、NO（チップ交換後１５０ヶ目以外）の場合はステップＳ１０へ進む。
【００４７】
ステップＳ１０では、加工された駆動プーリワークが就業初品（その日の最初に加工するワーク）であるか否かを判断する。YES（就業初品）の場合はステップＳ１１へ進み、NO（就業初品でない）の場合はステップＳ１４へ進む。
【００４８】
ステップＳ１１では、ステップＳ１０での就業初品であるとの判断、あるいは、ステップＳ１４での就業終品であるとの判断に続き、シリンダ内周面の粗度を測定し、ステップＳ１２へ進む。
【００４９】
ステップＳ１２では、ステップＳ１１でのシリンダ内周面粗度測定に続き、算術平均粗さＲａが管理値以下であるか否かを判断する。YES（Ｒａ≦管理値）の場合はステップＳ１３へ進み、NO（Ｒａ＞管理値）の場合はステップＳ８へ進む。
【００５０】
ステップＳ１３では、ステップＳ１２でのＲａ≦管理値であるとの判断、あるいは、ステップＳ１４での就業終品でないとの判断に続き、切削チップ４６及びチップホルダ４７の交換不要であると判定し、判定終了へ進む。
【００５１】
ステップＳ１４では、ステップＳ１０での就業初品でないとの判断に続き、加工された駆動プーリワークが就業終品（その日の最後に加工するワーク）であるか否かを判断する。YES（就業終品）の場合はステップＳ１１へ進み、NO（就業終品でない）の場合はステップＳ１３へ進む。
【００５２】
［シリンダ内周面仕上げ加工処理後の交換要否判定作用］
上記図５に示すフローチャートに沿って実行されるシリンダ内周面仕上げ加工処理後の交換要否判定作用を、「就業初品」、「チップ交換後１ヶ目」、「チップ交換後１５０ヶ目」、「就業終品」に分けて説明する。
【００５３】
（就業初品）
シリンダ内周面の加工処理を施したワークが最初の就業初品であるときは、図５のフローチャートにおいて、ステップＳ１→ステップＳ９→ステップＳ１０→ステップＳ１１へ進み、ステップＳ１１では、シリンダ内周面の粗度が測定される。そして、ステップＳ１２のＲａ条件が成立するとステップＳ１３へと進み、ステップＳ１３では、切削チップ４６及びチップホルダ４７の交換が不要であると判定される。
一方、ステップＳ１２のＲａ条件が不成立であるとステップＳ８へと進み、ステップＳ８では、切削チップ４６の交換が必要であると判定される。
【００５４】
（チップ交換後１ヶ目）
シリンダ内周面の加工処理を施したワークが、切削チップ４６の交換後１ヶ目のワークのであるときは、図５のフローチャートにおいて、ステップＳ１→ステップＳ２へ進み、ステップＳ２では、シリンダ内周面の粗度が測定される。そして、ステップＳ３でのＲａ条件と、ステップＳ４でのＲｋｕ条件と、ステップＳ５でのＲｓｋ条件と、の全てかが成立するとステップＳ６へと進み、ステップＳ６では、切削チップ４６及びチップホルダ４７の交換が不要であると判定される。
一方、ステップＳ３でのＲａ条件が不成立であるとステップＳ８へと進み、ステップＳ８では、切削チップ４６の交換が必要であると判定される。
さらに、ステップＳ３のＲａ条件は成立するが、ステップＳ４のＲｋｕ条件とステップＳ５のＲｓｋ条件のうち、少なくとも一方の条件が不成立であるとステップＳ７へ進み、ステップＳ７では、切削チップ４６及びチップホルダ４７の一式交換が必要であると判定される。
【００５５】
（チップ交換後１５０ヶ目）
シリンダ内周面の加工処理を施したワークが、切削チップ４６の交換後１５０ヶ目のワークのであるときは、図５のフローチャートにおいて、ステップＳ１→ステップＳ９→ステップＳ２へ進み、ステップＳ２では、シリンダ内周面の粗度が測定される。そして、ステップＳ３でのＲａ条件と、ステップＳ４でのＲｋｕ条件と、ステップＳ５でのＲｓｋ条件と、の全てかが成立するとステップＳ６へと進み、ステップＳ６では、切削チップ４６及びチップホルダ４７の交換が不要であると判定される。
一方、ステップＳ３でのＲａ条件が不成立であるとステップＳ８へと進み、ステップＳ８では、切削チップ４６の交換が必要であると判定される。
さらに、ステップＳ３のＲａ条件は成立するが、ステップＳ４のＲｋｕ条件とステップＳ５のＲｓｋ条件のうち、少なくとも一方の条件が不成立であるとステップＳ７へ進み、ステップＳ７では、切削チップ４６及びチップホルダ４７の一式交換が必要であると判定される。
【００５６】
（就業終品）
シリンダ内周面の加工処理を施したワークが就業終品であるときは、図５のフローチャートにおいて、ステップＳ１→ステップＳ９→ステップＳ１０→ステップＳ１４→ステップＳ１１へ進み、ステップＳ１１では、シリンダ内周面の粗度が測定される。そして、ステップＳ１２のＲａ条件が成立するとステップＳ１３へと進み、ステップＳ１３では、切削チップ４６及びチップホルダ４７の交換が不要であると判定される。
一方、ステップＳ１２のＲａ条件が不成立であるとステップＳ８へと進み、ステップＳ８では、切削チップ４６の交換が必要であると判定される。
【００５７】
［背景技術］
シリンダ内周面の仕上げ切削加工においては、シリンダ内周面の粗度を測定し、算術平均粗さＲａが管理値を超えると、切削チップを交換していた。一方、チップホルダについては、使用開始から予め定められた期間、あるいは、予め定められたワーク加工数を超えたら交換していた。
【００５８】
この管理手法にて製造された駆動プーリのストローク耐久終了品を精査すると、その殆どがシールリングを磨耗させない駆動プーリであるものの、一部にシールリングを磨耗させた駆動プーリが含まれることが分かった。つまり、切削チップの交換についてのみ、管理パラメータとして算術平均粗さＲａを用いて管理するようにしているため、シールリングを磨耗させない駆動プーリを安定的に製造するには、シリンダ内周面の粗度管理が十分でないことが明らかになった。
【００５９】
そこで、本発明者等は、シールリングに磨耗が発生しているか否かに分けてシリンダ内周面の表面粗さ形状を測定する比較実験を行った。この実験結果を図９に示す。
【００６０】
図９の実験結果から明らかなように、算術平均粗さＲａについては、シールリングを磨耗させない駆動プーリである合格品と、シールリングを磨耗させた駆動プーリである不合格品と、で粗さ測定値の差が小さく僅かである。これは、算術平均粗さＲａの測定値によっては、合格品と不合格品を切り分けることができないことをあらわし、上記のように、算術平均粗さＲａのみを用いて管理すると、シールリングを磨耗させた駆動プーリが一部に含まれることがあることが証明された。
【００６１】
そこで、算術平均粗さＲａ以外の表面粗さ形状の管理パラメータである「最大高さ粗さＲｚ」と「粗さ曲線のスキューネスＲｓｋ」と「粗さ曲線のクルトシスＲｋｕ」と「突出山部高さＲｐｋ」を同時に測定した。この結果、「最大高さ粗さＲｚ」と「突出山部高さＲｐｋ」については、合格品と不合格品の粗さ測定値の差が小さいことが分かった。これに対し、「粗さ曲線のスキューネスＲｓｋ」と「粗さ曲線のクルトシスＲｋｕ」については、合格品と不合格品の粗さ測定値の差が大きいことが分かった。具体的には、スキューネスＲｓｋの場合、不合格品測定値が合格品測定値より３〜４倍という差ΔＲｓｋが出ているし、クルトシスＲｋｕの場合、不合格品測定値が合格品測定値より２倍以上という差ΔＲｋｕが出ている。
【００６２】
つまり、この比較実験により、「粗さ曲線のスキューネスＲｓｋ」と「粗さ曲線のクルトシスＲｋｕ」のうち、少なくとも一方が所定値を超えると、シールリングの磨耗が進むことを見出した。
【００６３】
さらに、長期使用や高負荷使用等によりチップホルダの磨耗が進行すると、切削チップのチップホルダに対する保持性が損なわれ、仕上げ切削加工時に切削チップが磨耗隙間によるガタ分により振れ、「クルトシスＲｋｕ」と「スキューネスＲｓｋ」の測定値を上昇させる。つまり、チップホルダの磨耗進行が、「クルトシスＲｋｕ」と「スキューネスＲｓｋ」の測定値を上昇させる原因の一つになっていることを見出した。
【００６４】
なお、算術平均粗さＲａの管理値は、切削チップ４６の交換判断閾値であり、ＲａとＲｋｕの相関関係およびＲａとＲｓｋの相関関係に基づき、ＲｋｕやＲｓｋの測定値が上昇する相関関係まで達しないＲａ値に設定される。クルトシスＲｋｕの管理値は、チップホルダ４７の交換判断閾値であり、複数のＲｋｕ測定値分布から合格品と不合格品を切り分ける値（所定値）より小さい値に設定される。スキューネスＲｓｋの管理値は、チップホルダ４７の交換判断閾値であり、複数のＲｓｋ測定値分布から合格品と不合格品を切り分ける値（所定値）より小さい値に設定される。
【００６５】
［シリンダ内周面の粗さ形状管理作用］
上記のように、「クルトシスＲｋｕ」と「スキューネスＲｓｋ」を管理パラメータとして用い、シリンダ内周面の粗さ形状を管理すると、シールリングの磨耗抑制に有効であることを見出した。以下、これを駆動プーリの製造方法に反映させたシリンダ内周面の粗さ形状管理作用を説明する。
【００６６】
実施例１では、粗さ曲線のクルトシスＲｋｕと粗さ曲線のスキューネスＲｓｋの測定値のうち、少なくとも一方が予め設定された管理値を超えた場合、切削チップ４６を保持するチップホルダ４７を交換する仕上げ切削加工工程を採用した。
【００６７】
すなわち、図５のステップＳ４またはステップＳ５からステップＳ７へ進む流れにより、切削チップ４６及びチップホルダ４７の一式交換が必要であると判定され、チップホルダ４７が交換される。
【００６８】
したがって、クルトシスＲｋｕとスキューネスＲｓｋの測定値のうち、少なくとも一方が管理値を超えないようにすると、シールリング１５，２５による摺動磨耗が抑えられる（図９）。そして、クルトシスＲｋｕとスキューネスＲｓｋのうち、少なくとも一方の測定値が管理値を超えた場合には、チップホルダ４７を交換すると、クルトシスＲｋｕとスキューネスＲｓｋの測定値が管理値を超えて、シールリング１５，２５の摺動磨耗を進める所定値まで上昇してしまうことを抑えられる。
【００６９】
このように、シリンダ内周面の表面粗さ形状の管理パラメータとして、クルトシスＲｋｕとスキューネスＲｓｋを用い、これをチップホルダ４７の交換指標として仕上げ切削加工工程に反映させた。このため、駆動プーリ１２，２２の製造時、シリンダ内周面１２ｄ，２２ｄの仕上げ切削加工を行うだけで、シリンダ内周面１２ｄ，２２ｄの表面粗さ形状が、シールリング１５，２５の摺動磨耗を抑える形状に管理される。
【００７０】
実施例１では、切削チップ４６を交換した後、交換した切削チップ４６の磨耗が進む前、つまり、切削チップ４６の交換後一ヶ目の加工の後に、クルトシスＲｋｕとスキューネスＲｓｋを測定し、クルトシスＲｋｕとスキューネスＲｓｋの測定値のうち、少なくとも一方が予め設定された管理値を超えた場合、切削チップ４６を保持するチップホルダ４７を交換する仕上げ切削加工工程を採用した。
【００７１】
すなわち、切削チップ４６の磨耗が進む前のチップ交換後１ヶ目であると、図５のステップＳ１からステップＳ２へ進む流れにより、シリンダ内周面の粗度が測定される。そして、ステップＳ４またはステップＳ５からステップＳ７へ進む流れにより、切削チップ４６及びチップホルダ４７の一式交換が必要であると判定され、チップホルダ４７が交換される。
【００７２】
したがって、切削チップ４６の交換直後であって、切削チップ４６の磨耗が進む前であるにもかかわらず、クルトシスＲｋｕとスキューネスＲｓｋの測定値のうち、少なくとも一方が予め設定された管理値を超えた場合、管理値を超えた原因は、チップホルダ４７にあることが推定できる。
【００７３】
この推定に基づき、チップホルダ４７を交換するので、チップホルダ４７がまだ十分に使用可能な状態にもかかわらず、交換してしまうといった無駄を排除し、既に磨耗が進行しているチップホルダ４７を続けて使用するのが防止される。
【００７４】
実施例１では、算術平均粗さＲａの測定値が予め設定された管理値以下のとき、粗さ曲線のクルトシスＲｋｕと粗さ曲線のスキューネスＲｓｋの測定値のうち、少なくとも一方が予め設定された管理値を超えた場合、切削チップ４６を保持するチップホルダ４７を交換する仕上げ切削加工工程を採用した。
【００７５】
すなわち、図５のステップＳ３でＲａ≦管理値であると判断されたときにのみ、ステップＳ４→ステップＳ５へ進み、クルトシスＲｋｕとスキューネスＲｓｋの測定値のうち、少なくとも一方が予め設定された管理値を超えているか否かを判断する。
【００７６】
したがって、切削チップ４６に問題が無いという前提で、クルトシスＲｋｕとスキューネスＲｓｋの測定値の判断が少ない頻度で行われる。このため、効率良く、且つ、精度良く、既に磨耗が進行しているチップホルダ４７が交換される。
【００７７】
ちなみに、磨耗が進んだ切削チップ４６で加工したシリンダ内周面１２ｄ，２２ｄは、算術平均粗さＲａが管理値を超えてしまう場合があるが、このような切削チップ４６で加工した場合、粗さ曲線のクルトシスＲｋｕや粗さ曲線のスキューネスＲｓｋも管理値を超えてしまう場合がある。その場合、クルトシスＲｋｕやスキューネスＲｓｋの測定値判断だけでは、切削チップ４６に問題があるのか、チップホルダ４７に問題があるのかを特定することができない。このため、算術平均粗さＲａが管理値を超えた場合には、粗さ曲線のクルトシスＲｋｕや粗さ曲線のスキューネスＲｓｋの測定値が管理値を超えているか否かの判断をしないようにしている。
【００７８】
実施例１では、チップホルダ４７を交換する場合、同時に切削チップ４６も交換する仕上げ切削加工工程を採用した。
【００７９】
すなわち、図５のステップＳ７では、チップホルダ４７の交換が必要であると判定されると、同時に切削チップ４６の交換も必要であると判定するようにしている。
【００８０】
このように、チップホルダ４７を交換した場合は、切削チップ４６も交換するので、磨耗したチップホルダ４７によって加工を行ったことで切削チップ４６の劣化が進んでも、劣化した切削チップ４６で加工を続けることが回避される。
【００８１】
次に、効果を説明する。
実施例１の駆動プーリ１２，２２の製造方法にあっては、下記に列挙する効果を得ることができる。
【００８２】
(1) シリンダ１２ｂ，２２ｂのシリンダ内周面１２ｄ，２２ｄに摺接するピストン（固定ピストンプレート１６，２６）の外周に液密用シール部材（シールリング１５，２５）が装着されたピストン/シリンダ機構で構成され、油圧が供給されることによって駆動される油圧アクチュエータ装置（駆動プーリ１２，２２）の製造方法において、
前記シリンダ内周面１２ｄ，２２ｄを、次の熱処理工程による熱歪みを考慮した加工寸法Ｄ１とする生切削加工を行う生切削加工工程と、
前記生切削加工した前記シリンダ１２ｂ，２２ｂの表面を硬化するように熱処理する熱処理工程と、
前記熱処理工程を経過した後の前記シリンダ内周面１２ｄ，２２ｄを、チップホルダ４７に保持された切削チップ４６を用いた切削により設計寸法Ｄ２とする仕上げ切削加工を行う仕上げ切削加工工程と、を有し、
前記仕上げ切削加工工程は、前記シリンダ内周面１２ｄ，２２ｄの表面粗さ形状の管理パラメータとして、高さ方向の特徴平均パラメータである粗さ曲線のクルトシス（Ｒｋｕ）と粗さ曲線のスキューネス（Ｒｓｋ）を用い、前記クルトシス（Ｒｋｕ）と前記スキューネス（Ｒｓｋ）の測定値のうち、少なくとも一方が予め設定された管理値を超えた場合、前記切削チップ４６を保持する前記チップホルダ４７を交換する。
このため、シリンダ内周面１２ｄ，２２ｄの仕上げ切削加工を行うだけで、シリンダ内周面１２ｄ，２２ｄの表面粗さ形状を、液密用シール部材（シールリング１５，２５）の摺動磨耗を抑える形状に管理することができる。
特に、車両用の変速機においては、コンタミネーションによるバルブの作動不良を抑制するため油圧回路内にフィルターが用いられるが、シール部材が磨耗すると磨耗によって生じた粉体がフィルターに詰まり、油圧回路内の圧損の原因となる場合がある。本実施例のように、シール部材の摺動磨耗を抑えることができれば、シール性の低下のみならず、油圧回路全体への圧力損失の影響を低減することができる。
【００８３】
(2) 前記仕上げ切削加工工程は、前記切削チップ４６を交換した後、交換した切削チップ４６の磨耗が進む前に、粗さ曲線のクルトシス（Ｒｋｕ）と粗さ曲線のスキューネス（Ｒｓｋ）を測定し、その測定値のうち、少なくとも一方が予め設定された管理値を超えた場合、前記切削チップ４６を保持する前記チップホルダ４７を交換する。
このため、(1)の効果に加え、クルトシスＲｋｕとスキューネスＲｓｋの測定値のうち、少なくとも一方が管理値を超える原因が、チップホルダ４７にあることの推定に基づき、チップホルダ４７を交換するので、チップホルダ４７がまだ十分に使用可能な状態にもかかわらず、交換してしまうといった無駄を排除し、既に磨耗が進行しているチップホルダ４７を続けて使用するのを防止することができる。
【００８４】
(3) 前記仕上げ切削加工工程は、前記シリンダ内周面１２ｄ，２２ｄの表面粗さ形状の管理パラメータとして、高さ方向の振幅平均パラメータである算術平均粗さ（Ｒａ）を用い、前記算術平均粗さ（Ｒａ）の測定値が予め設定された管理値以下のとき、粗さ曲線のクルトシス（Ｒｋｕ）と粗さ曲線のスキューネス（Ｒｓｋ）の測定値のうち、少なくとも一方が予め設定された管理値を超えた場合、前記切削チップ４６を保持する前記チップホルダ４７を交換する。
このように、切削チップ４６に問題が無いという前提で、クルトシスＲｋｕとスキューネスＲｓｋの測定値判断を少ない頻度で行うようにしたため、(1)または(2)の効果に加え、効率良く、且つ、精度良く、既に磨耗が進行しているチップホルダ４７を交換することができる。
【００８５】
(4) 前記仕上げ切削加工工程は、前記チップホルダ４７を交換する場合、同時に前記切削チップ４６も交換する。
このため、(1)〜(3)の効果に加え、磨耗したチップホルダ４７によって加工を行ったことで切削チップ４６の劣化が進んだとき、劣化した切削チップ４６で加工を続けることを回避することができる。
【００８６】
(5) 前記シリンダがベルト式無段変速機CVTの駆動プーリ１２，２２の背面側に形成されるシリンダ１２ｂ，２２ｂであり、前記ピストンが前記駆動プーリ１２，２２の軸部に固定され、前記シリンダ１２ｂ，２２ｂと協働して油圧室（プライマリ圧室１４，セカンダリ圧室２４）を形成するピストン（固定ピストンプレート１６，２６）である。
このため、ベルト式無段変速機CVTの駆動プーリ１２，２２の製造時、シリンダ内周面１２ｄ，２２ｄの仕上げ切削加工を行うだけで、シリンダ内周面１２ｄ，２２ｄの表面粗さ形状を、液密用シール部材（シールリング１５，２５）の摺動磨耗を抑える形状に管理することができる。
【００８７】
以上、本発明の油圧アクチュエータ装置の製造方法を実施例１に基づき説明してきたが、具体的な構成については、この実施例１に限られるものではなく、特許請求の範囲の各請求項に係る発明の要旨を逸脱しない限り、設計の変更や追加等は許容される。
【００８８】
実施例１では、仕上げ切削加工工程として、チップ交換後１ヶ目の加工が終了すると、クルトシスＲｋｕとスキューネスＲｓｋを測定し、その測定値が管理値を超えているかどうかを判断する例を示した。しかし、仕上げ切削加工工程としては、切削チップを交換した後、交換した切削チップの磨耗が進む前であれば、チップ交換後１ヶ目の加工が終了タイミングではなく、例えば、数個の加工が終了するタイミングとしても良い。
【００８９】
実施例１では、油圧アクチュエータ装置の製造方法をベルト式無段変速機CVTの駆動プーリの製造に適用する例を示した。しかし、本発明の油圧アクチュエータ装置の製造方法は、ベルト式無段変速機の駆動プーリに限らず、様々な油圧アクチュエータ装置に適用することができる。すなわち、シリンダのシリンダ内周面に摺接するピストンの外周に液密用シール部材が装着されたピストン/シリンダ機構で構成され、油圧が供給されることによって駆動される油圧アクチュエータ装置であれば適用できる。
【符号の説明】
【００９０】
CVT  ベルト式無段変速機
１  プライマリプーリ
１１  固定プーリ
１１ａ  シーブ面
１２  駆動プーリ（油圧アクチュエータ装置）
１２ａ  シーブ面
１２ｂ  シリンダ
１２ｄ  シリンダ内周面
１４  プライマリ圧室（油圧室）
１５  シールリング（液密用シール部材）
１６  固定ピストンプレート（ピストン）
２  セカンダリプーリ
２１  固定プーリ
２１ａ  シーブ面
２２  駆動プーリ（油圧アクチュエータ装置）
２２ａ  シーブ面
２２ｂ  シリンダ
２２ｄ  シリンダ内周面
２４  セカンダリ圧室（油圧室）
２５  シールリング（液密用シール部材）
２６  固定ピストンプレート（ピストン）
３  ベルト
４６  切削チップ
４７  チップホルダ
Ｒａ  算術平均粗さ
Ｒｋｕ  粗さ曲線のクルトシス
Ｒｓｋ  粗さ曲線のスキューネス
Ｗ１，Ｗ２  駆動プーリワーク
Ｄ１  加工寸法
Ｄ２  設計寸法
【図１】
2014121737.tif 000003
【図２】
2014121737.tif 000004
【図３】
2014121737.tif 000005
【図４】
2014121737.tif 000006
【図５】
2014121737.tif 000007
【図６】
2014121737.tif 000008
【図７】
2014121737.tif 000009
【図８】
2014121737.tif 000010
【図９】
2014121737.tif 000011